250 mL 둥근 바닥 플라스크 에 질소 분위기 하 에 2 - 메틸 - 2 - 페닐 프로판산 ( 5 . 0 g , 30 . 9 mmol , 1 . 0 eq . ) 및 염화 메틸렌 100 mL 을 첨가 하 였 다 . 생성 된 교반 용액 에 옥 살릴 클로라이드 ( 3 . 2 mL , 37 . 04 mmol , 1 . 2 eq . ) 및 3 방울 의 디 메틸 포름 아미드 ( DMF ) 를 첨가 하 였 다 . 혼합물 을 실온 에서 모든 가스 방출 이 멈출 때 까지 교반 하 였 다 . 모든 휘발 성 물질 을 진 공하 에 제거 하 여 유성 고체 를 수득 하 였 다 . 이 물질 을 무수 테트라 히 드로 푸란 ( THF ) 50 mL 에 재용 해 시키 고 , 0 ℃ 의 디아조메탄 의 에테르 성 용액 100 mL 에 적가 하 였 다 . 생성 된 용액 을 실온 으로 천천히 가온 시키 고 , 12 시간 더 교반 하 였 다 . 용액 을 0 ℃ 로 냉각 시키 고 , 염화수소 ( HCl ) 가스 를 용액 을 통해 5 분 동안 버블 링 하 였 다 . 분쇄 된 얼음 을 혼합물 에 첨가 하 고 , 15 분 동안 계속 교반 하 였 다 . 층 을 분리 하 고 , 수성 층 을 디 에틸 에테르 50 mL 로 2 회 추출 하 였 다 . 합한 유기 층 을 포화 중탄산나트륨 용액 100 mL 로 3 회 , 물 100 mL 로 3 회 , 및 포화 염화나트륨 용액 100 mL 로 세척 하 였 다 . 용액 을 황산마그네슘 상 에서 건조 시키 고 , 여과 하 고 , 용매 를 진 공하 에 제거 하 여 , 중간체 1 을 무색 오일 로서 수득 하 였 다 ( 5 . 73 g , 94 ％ 수율 ) .